(57)【要約】【課題】  ファイバ内を伝搬する信号光の波長に依存することなく、その波長における最大の伝送帯域幅が得られるグレーテッドインデックス型マルチモードファイバを提供する。【解決手段】  石英系ガラスからなるコアと、該コアの外周に設けられたクラッドとを備えるグレーテッドインデックス型マルチモードファイバにおいて、前記コアの中心部にゲルマニウムまたはリンのいずれか一方を添加し、外周部にフッ素を添加する。【選択図】  図３
2005107514.tif 000002
【特許請求の範囲】
【請求項１】
石英系ガラスからなるコアと、該コアの外周に設けられたクラッドとを備えるグレーテッドインデックス型マルチモードファイバであって、
前記コアは、その中心部にゲルマニウムまたはリンのいずれか一方を含み、その外周部にフッ素を含むことを特徴とするグレーテッドインデックス型マルチモードファイバ。
【請求項２】
以下の式（１）〜（４）を満足する屈折率プロファイルを有することを特徴とする請求項１に記載のグレーテッドインデックス型マルチモードファイバ。
【数１】
2005107514.tif 000015
【数２】
2005107514.tif 000016
【数３】
2005107514.tif 000017
【数４】
2005107514.tif 000018
［ただし、ｎ（ｒ）は光ファイバのコア中心からの距離ｒにおける屈折率、ｎ１はコア中心における屈折率、Δはクラッドに対するコアの最大比屈折率差、ａはコア半径、αは屈折率分布次数、α１はコアの中心部に含まれるゲルマニウムまたはリンの屈折率分布次数、α２はコアの外周部に含まれるフッ素の屈折率分布次数、ａ０はコアの中心部と外周部との境界、ｎ０は純粋石英の屈折率を表す。］
【請求項３】
上記の式（２）〜（４）における屈折率分布次数α１、α２はそれぞれ独立に、使用波長領域において伝送帯域幅を最大とする最適値を有することを特徴とする請求項２に記載のグレーテッドインデックス型マルチモードファイバ。
【請求項４】
前記コアの中心部にゲルマニウムが含まれ、前記コアの外周部にフッ素が含まれ、かつ、コアの直径が５０μｍ、クラッドの直径が１２５μｍであり、波長０．８〜１．１μｍにおける伝送帯域幅が３ＧＨｚ・ｋｍを超えることを特徴とする請求項１ないし３のいずれかに記載のグレーテッドインデックス型マルチモードファイバ。
【請求項５】
前記コアの中心部にゲルマニウムが含まれ、前記コアの外周部にフッ素が含まれ、かつ、コアの直径が６２．５μｍ、クラッドの直径が１２５μｍであり、波長０．８５〜１．１μｍにおける伝送帯域幅が２ＧＨｚ・ｋｍを超えることを特徴とする請求項１ないし３のいずれかに記載のグレーテッドインデックス型マルチモードファイバ。
【請求項６】
前記コアの中心部にリンが含まれ、前記コアの外周部にフッ素が含まれ、かつ、コアの直径が５０μｍ、クラッドの直径が１２５μｍであり、波長０．８〜１．３μｍにおける伝送帯域幅が３ＧＨｚ・ｋｍを超えることを特徴とする請求項１ないし３のいずれかに記載のグレーテッドインデックス型マルチモードファイバ。
【請求項７】
前記コアの中心部にリンが含まれ、前記コアの外周部にフッ素が含まれ、かつ、コアの直径が６２．５μｍ、クラッドの直径が１２５μｍであり、波長０．８〜１．２μｍにおける伝送帯域幅が２ＧＨｚ・ｋｍを超えることを特徴とする請求項１ないし３のいずれかに記載のグレーテッドインデックス型マルチモードファイバ。
【請求項８】
前記コアの中心部にリンが含まれ、前記コアの外周部にフッ素が含まれ、波長０．８〜１．３μｍにおける伝送損失が２ｄＢ／ｋｍ以下であることを特徴とする請求項１ないし３のいずれかに記載のグレーテッドインデックス型マルチモードファイバ。
【発明の詳細な説明】
【技術分野】
【０００１】
本発明は、グレーテッドインデックス型マルチモードファイバに関するものである。
【背景技術】
【０００２】
マルチモードファイバのうち、グレーテッドインデックス（Ｇｒａｄｅｄ  Ｉｎｄｅｘ）型マルチモードファイバ（以下、「ＧＩマルチモードファイバ」と略す。）は、高い開口数を有し、光ＬＡＮの伝送線路として広く用いられている。これまで、光ＬＡＮの高速化の要求に伴って、ＧＩマルチモードファイバの屈折率プロファイルの制御における精度が向上させられてきた。
【０００３】
現在、ＧＩマルチモードファイバは、ほぼ性能限界に達しており、ＧＩマルチモードファイバの伝送帯域幅をこれ以上に大きくするためには、波長分割多重（Ｗａｖｅｌｅｎｇｔｈ  Ｄｉｖｉｓｉｏｎ  Ｍｕｌｔｉｐｌｅｘｉｎｇ、ＷＤＭ）しなければならない。
【０００４】
しかしながら、従来のコアにゲルマニウムを含むＧＩマルチモードファイバでは、最適な屈折率プロファイルが、ファイバ内を伝搬する信号光の波長に大きく依存する（例えば、非特許文献１参照。）。そのため、特定の波長において最適化された屈折率プロファイルを有するファイバは、異なる波長においては伝送帯域幅が非常に小さくなり、波長分割多重には適用できないという問題がある。
【非特許文献１】大越孝敬、岡本勝就、保位和夫、“光ファイバ”、第７章、ｐｐ．１８２−１８４、オーム社、１９８４年
【発明の開示】
【発明が解決しようとする課題】
【０００５】
本発明は、前記事情に鑑みてなされたもので、ファイバ内を伝搬する信号光の波長に依存することなく、その波長における最大の伝送帯域幅が得られるグレーテッドインデックス型マルチモードファイバを提供することを目的とする。
【課題を解決するための手段】
【０００６】
本発明は、上記課題を解決するために、石英系ガラスからなるコアと、該コアの外周に設けられたクラッドとを備えるグレーテッドインデックス型マルチモードファイバであって、前記コアは、その中心部にゲルマニウムまたはリンのいずれか一方を含み、その外周部にフッ素を含むＧＩマルチモードファイバを提供する。
【０００７】
上記構成のＧＩマルチモードファイバにおいて、以下の式（１）〜（４）を満足する屈折率プロファイルを有するが好ましい。
【０００８】
【数１】
2005107514.tif 000003
【数２】
2005107514.tif 000004
【数３】
2005107514.tif 000005
【数４】
2005107514.tif 000006
【０００９】
ただし、ｎ（ｒ）は光ファイバのコア中心からの距離ｒにおける屈折率、ｎ１はコア中心における屈折率、Δはクラッドに対するコアの最大比屈折率差、ａはコア半径、αは屈折率分布次数、α１はコアの中心部に含まれるゲルマニウムまたはリンの屈折率分布次数、α２はコアの外周部に含まれるフッ素の屈折率分布次数、ａ０はコアの中心部と外周部との境界、ｎ０は純粋石英の屈折率を表す。
【００１０】
上記構成のＧＩマルチモードファイバにおいて、上記の式（２）〜（４）における屈折率分布次数α１、α２はそれぞれ独立に、使用波長領域において伝送帯域幅を最大とする最適値を有することが好ましい。
【００１１】
上記構成のＧＩマルチモードファイバにおいて、前記コアの中心部にゲルマニウムが含まれ、前記コアの外周部にフッ素が含まれ、かつ、コアの直径が５０μｍ、クラッドの直径が１２５μｍであり、波長０．８〜１．１μｍにおける伝送帯域幅が３ＧＨｚ・ｋｍを超えることが好ましい。
【００１２】
上記構成のＧＩマルチモードファイバにおいて、前記コアの中心部にゲルマニウムが含まれ、前記コアの外周部にフッ素が含まれ、かつ、コアの直径が６２．５μｍ、クラッドの直径が１２５μｍであり、波長０．８５〜１．１μｍにおける伝送帯域幅が２ＧＨｚ・ｋｍを超えることが好ましい。
【００１３】
上記構成のＧＩマルチモードファイバにおいて、前記コアの中心部にリンが含まれ、前記コアの外周部にフッ素が含まれ、かつ、コアの直径が５０μｍ、クラッドの直径が１２５μｍであり、波長０．８〜１．３μｍにおける伝送帯域幅が３ＧＨｚ・ｋｍを超えることが好ましい。
【００１４】
上記構成のＧＩマルチモードファイバにおいて、前記コアの中心部にリンが含まれ、前記コアの外周部にフッ素が含まれ、かつ、コアの直径が６２．５μｍ、クラッドの直径が１２５μｍであり、波長０．８〜１．２μｍにおける伝送帯域幅が２ＧＨｚ・ｋｍを超えることが好ましい。
【００１５】
上記構成のＧＩマルチモードファイバにおいて、前記コアの中心部にリンが含まれ、前記コアの外周部にフッ素が含まれ、波長０．８〜１．３μｍにおける伝送損失が２ｄＢ／ｋｍ以下であることが好ましい。
【発明の効果】
【００１６】
本発明のＧＩマルチモードファイバは、コアの中心部にゲルマニウムまたはリンのいずれか一方が含まれ、コアの外周部にフッ素が含まれる構成であることにより、広波長領域において伝送帯域幅が大きくなり、波長分割多重伝送に適した光ファイバとなる。
【００１７】
また、本発明のＧＩマルチモードファイバは、コアの異なる２つの領域に、それぞれ異なるドーパントを添加してなるファイバであるから、コアの同一領域に、異なる２種類のドーパントを添加したファイバよりも、ドーパントの濃度分布、コアの屈折率分布などを調整し易いため、製造が容易である。
【発明を実施するための最良の形態】
【００１８】
以下、本発明を詳しく説明する。
本発明のＧＩマルチモードファイバは、中心に設けられ、その中心部にゲルマニウム（Ｇｅ）またはリン（Ｐ）のいずれか一方を含み、その外周部にフッ素（Ｆ）を含む石英系ガラスからなるコアと、このコアの周囲にコアと同心円状に設けられたクラッドとを備える光ファイバである。
コアの中心部とは、コアの中心を同心円状に囲み、ゲルマニウムかリンのいずれか一方を含むコア領域の内側部分で、コアの中心からの距離が０〜コア半径の７０％程度の領域のことである。コアの外周部とは、中心部を同心円状に囲む残りのコア領域のことである。
【００１９】
また、本発明のＧＩマルチモードファイバは、その屈折率プロファイルが、以下の式（１）〜（４）を満足する屈折率プロファイルを有する光ファイバである。
【００２０】
【数５】
2005107514.tif 000007
【数６】
2005107514.tif 000008
【数７】
2005107514.tif 000009
【数８】
2005107514.tif 000010
【００２１】
ただし、上記の式（１）〜（４）において、ｎ（ｒ）は光ファイバのコア中心からの距離ｒにおける屈折率、ｎ１はコア中心における屈折率、Δはクラッドに対するコアの最大比屈折率差、ａはコア半径、αは屈折率分布次数、α１はコアの中心部に含まれるゲルマニウムまたはリンの屈折率分布次数、α２はコアの外周部に含まれるフッ素の屈折率分布次数、ａ０はコアの中心部と外周部との境界、ｎ０は純粋石英の屈折率を表している。
【００２２】
また、屈折率分布次数α（α１、α２）は、所望の波長における伝送帯域幅が最大になるように制御されるが、その最適値αｏｐｔは、石英ガラスに添加されるドーパント（例えばゲルマニウム、リン、フッ素）の種類によって異なる。
【００２３】
上記の式（１）〜（４）で表される本発明のＧＩマルチモードファイバの屈折率プロファイルは、コアの中心において最大屈折率を有し、半径が大きくなるにつれて屈折率が徐々に低下するような形状である。そのため、このＧＩマルチモードファイバ内を低次モードで伝搬する信号光は、伝搬経路は短いが、低い速度で伝搬することになる。これに対して、高次モードで伝搬する信号光は、伝搬経路は長いが、コアとクラッドとの境界付近では屈折率が小さく、高い速度で伝搬することになる。
【００２４】
したがって、形状を決めるα値を適宜調節することによって、各伝搬モードでＧＩマルチモードファイバ内を伝搬した信号光の出力端における到達時間を揃えることができる。このとき、モード分散は理論上最小となり、信号光の波長における最大の伝送帯域幅を実現できる。αの最適値αｏｐｔは使用する波長によって変化する。また、その変化はコアに添加するドーパントの種類や濃度によって異なる。
【００２５】
本発明では、コアの中心部に含まれるゲルマニウムまたはリンの屈折率分布次数α１、コアの外周部に含まれるフッ素の屈折率分布次数α２は、その大小に関係なく、それぞれ独立に、使用波長領域において伝送帯域幅を最大とする最適値を有するように制御することができる。これにより、図１に示すように、屈折率分布次数α１、屈折率分布次数α２は、その大小に関係なく、それぞれ独立に、屈折率分布次数α１はコアの中心部の屈折率プロファイルを決定し、屈折率分布次数α２はコアの外周部の屈折率プロファイルを決定することができる。
【００２６】
また、コアの中心部（ｒ＜ａ０）に含まれるドーパント（ゲルマニウムまたはリン）によるクラッドに対するコアの中心部の最大比屈折率差Δｉｎと、コアの外周部（ｒ＞ａ０）に含まれるドーパント（フッ素）によるクラッドに対するコアの外周部の最大比屈折率差Δｏｕｔはそれぞれ、以下の式（５）、（６）で表される。
【００２７】
【数９】
2005107514.tif 000011
【００２８】
【数１０】
2005107514.tif 000012
【００２９】
ただし、ｎ１とｎ２との間には、以下の式（７）で表される関係がある。
【００３０】
【数１１】
2005107514.tif 000013
【００３１】
したがって、コア全体のクラッドに対する最大比屈折率差Δは、以下の式（８）で表される。
【００３２】
【数１２】
2005107514.tif 000014
【００３３】
上記の式（１）〜（８）で表される関係を満たす屈折率プロファイルでは、最大伝送帯域幅は、屈折率分布次数α１、屈折率分布次数α２が、それぞれのドーパントのみでα乗屈折率プロファイル（上記の式（１）〜（４）で表される屈折率プロファイル）を構成する場合の最適値を示す際に得られる。
【００３４】
ここで、図２は、コアに含まれるドーパントをそれぞれ、ゲルマニウム、リン、フッ素のみとし、クラッドに対するコアの最大比屈折率差Δ＝０．０１としたＧＩマルチモードファイバにおいて、ＧＩマルチモードファイバの屈折率プロファイルを表す上記の式（１）〜（４）における屈折率分布次数αの最適値αｏｐｔの波長依存性を示すグラフである。
【００３５】
ゲルマニウムおよびリンは屈折率を上げるドーパントであり、フッ素は屈折率を下げるドーパントである。
図２から、コアにゲルマニウムを含むＧＩマルチモードファイバは、最適値αｏｐｔが波長の変化に対して最も大きな変動を示しているので、伝送帯域幅の波長依存性が最も顕著に表れる。
【００３６】
また、図２から、ゲルマニウムを含むものよりも、リンあるいはフッ素を含むＧＩマルチモードファイバは、波長の変化に対する最適値αｏｐｔの変動が小さい。したがって、これらのＧＩマルチモードファイバは、伝送帯域幅の波長依存性も小さなものとなる。
【００３７】
そこで、本発明のＧＩマルチモードファイバでは、ゲルマニウムとフッ素、あるいは、リンとフッ素を組み合わせてコアに添加することにより、大きい伝送帯域幅をもつ波長領域をさらに大きくすることができる。
【００３８】
しかしながら、コアに複数の種類のドーパントを共添加することは製造上難しい。また、ＭＣＶＤ（Ｍｏｄｉｆｉｅｄ  Ｃｈｅｍｉｃａｌ  Ｖａｐｏｒ  Ｄｅｐｏｓｉｔｉｏｎ  Ｍｅｔｈｏｄ：内付け化学気相溶着法）を用いてＧＩマルチモードファイバを製造すると、フッ素のみの添加では最大比屈折率差Δを大きくすることができない。
【００３９】
したがって、本発明では、グレーテッドインデックス型マルチモードファイバを、コアの中心部にゲルマニウムまたはリンのいずれか一方を添加し、外周部にフッ素を添加した構成とすることにより、一種類のみのドーパントを添加した場合には達成できない最大比屈折率差Δの値を得る。
【００４０】
また、図２に示すように、ゲルマニウムまたはリンの最適値αｏｐｔは波長が長くなるに伴って概ね単調減少し、フッ素の最適値αｏｐｔは波長が長くなるに伴って概ね単調増加する。そこで、これらのドーパントを適切な割合で添加することにより、広波長領域において広い伝送帯域幅を有するＧＩマルチモードファイバを実現することができる。
【００４１】
ここで、例えば、コアの中心部にゲルマニウムを添加し、外周部にフッ素を添加してなるＧＩマルチモードファイバについて検討する。
このＧＩマルチモードファイバでは、コアの中心部に含まれるゲルマニウムの屈折率分布次数α１、外周部に含まれるフッ素の屈折率分布次数α２がそれぞれ、波長０．８５μｍで最適化されたものとする。このＧＩマルチモードファイバは、波長０．８５μｍで最適化されているので、この波長において伝送帯域幅が最大となる。
【００４２】
波長が０．８５μｍよりも長くなると、屈折率分布次数α１が最適値よりも大きくなることに起因する高次モードが低次モードより遅く進む効果と、屈折率分布次数α２が最適値よりも小さくなることに起因する高次モードが低次モードより早く進む効果が互いに補い合うので、０．８５μｍを超える波長においても広い伝送帯域幅が維持される。
【００４３】
また、本発明のＧＩマルチモードファイバは、コアの中心部にゲルマニウムが含まれ、コアの外周部にフッ素が含まれ、かつ、コアの直径が５０μｍ、クラッドの直径が１２５μｍの構成である場合、波長０．８〜１．１μｍにおける伝送帯域幅が３ＧＨｚ・ｋｍを超えるものである。
ここで、伝送帯域幅は、伝送可能な伝送レートと光ファイバの距離の積で表され、光ファイバの伝送容量を示している。
したがって、本発明のＧＩマルチモードファイバは、波長０．８〜１．１μｍにおいて、伝送速度が高く、波長分割多重伝送を可能とする光ファイバである。
【００４４】
本発明のＧＩマルチモードファイバは、コアの中心部にゲルマニウムが含まれ、コアの外周部にフッ素が含まれ、かつ、コアの直径が６２．５μｍ、クラッドの直径が１２５μｍの構成である場合、波長０．８５〜１．１μｍにおける伝送帯域幅が２ＧＨｚ・ｋｍを超えるものである。
したがって、本発明のＧＩマルチモードファイバは、波長０．８５〜１．１μｍにおいて、伝送速度が高く、波長分割多重伝送を可能とする光ファイバである。
【００４５】
本発明のＧＩマルチモードファイバは、コアの中心部にリンが含まれ、コアの外周部にフッ素が含まれ、かつ、コアの直径が５０μｍ、クラッドの直径が１２５μｍの構成である場合、波長０．８〜１．３μｍにおける伝送帯域幅が３ＧＨｚ・ｋｍを超えるものである。
したがって、本発明のＧＩマルチモードファイバは、波長０．８〜１．３μｍにおいて、伝送速度が高く、波長分割多重伝送を可能とする光ファイバである。
【００４６】
本発明のＧＩマルチモードファイバは、コアの中心部にリンが含まれ、コアの外周部にフッ素が含まれ、かつ、コアの直径が６２．５μｍ、クラッドの直径が１２５μｍの構成である場合、波長０．８〜１．２μｍにおける伝送帯域幅が２ＧＨｚ・ｋｍを超えるものである。
したがって、本発明のＧＩマルチモードファイバは、波長０．８〜１．２μｍにおいて、伝送速度が高く、波長分割多重伝送を可能とする光ファイバである。
【００４７】
さらに、本発明のＧＩマルチモードファイバは、コアの中心部にリンが含まれ、コアの外周部にフッ素が含まれる構成である場合、波長０．８〜１．３μｍにおける伝送損失が２ｄＢ／ｋｍ以下のものである。
したがって、本発明のＧＩマルチモードファイバは、波長０．８〜１．３μｍにおいて、伝送損失が低く、波長分割多重伝送に適した光ファイバである。
【００４８】
次に、本発明に係るＧＩマルチモードファイバの製造方法について説明する。
本発明に係るＧＩマルチモードファイバの製造方法は、ＰＣＶＤ（Ｐｌａｓｍａ  Ｃｈｅｍｉｃａｌ  Ｖａｐｏｒ  Ｄｅｐｏｓｉｔｉｏｎ  Ｍｅｔｈｏｄ：プラズマ化学気相溶着法）あるいはＭＣＶＤ（Ｍｏｄｉｆｉｅｄ  Ｃｈｅｍｉｃａｌ  Ｖａｐｏｒ  Ｄｅｐｏｓｉｔｉｏｎ  Ｍｅｔｈｏｄ：内付け化学気相溶着法）を用いて、２種類のドーパントをコアの外周部、中心部に順に添加し、添加濃度を正確に制御し、所望の屈折率プロファイルを有する母材を作製する。その母材に高温を加え、細長く線引きすることにより、ＧＩマルチモードファイバを作製する。
【実施例】
【００４９】
以下、実施例により本発明をさらに具体的に説明するが、本発明は以下の実施例に限定されるものではない。
【００５０】
（実施例１）
中心部にゲルマニウムを含み、外周部にフッ素を含む石英系ガラスからなるコアと、このコアの周囲にコアと同心円状に設けられた純粋石英ガラスからなるクラッドとを有するＧＩマルチモードファイバを作製した。
このＧＩマルチモードファイバを波長０．８５μｍにおいて最適化し、クラッドに対するコア中心の比屈折率差Δを０．０１とした。さらに、コアの直径を５０μｍ（コア半径ａ＝２５μｍ）、クラッドの直径を１２５μｍとした。
また、Δ＝ΔＧｅ＋ΔＦとし、ΔＧｅ＝ΔｉｎとΔＦ＝Δｏｕｔとの比率を変化させた。
得られたＧＩマルチモードファイバの伝送帯域幅の波長依存性を調べた。結果を図３に示す。
【００５１】
図３の結果から、コアの中心部にゲルマニウム、外周部にフッ素を含むＧＩマルチモードファイバは、コアにゲルマニウムのみを含むＧＩマルチモードファイバよりも広い波長領域において、広い伝送帯域幅を有することが確認された。また、フッ素の屈折率分布次数αの最適値αｏｐｔの波長特性は、ゲルマニウムよりもはるかに安定しているので、フッ素の添加量を増やすことにより、より広い伝送帯域幅を有する光ファイバとなることが確認された。
【００５２】
また、図４〜図８に、ΔＧｅとΔＦとの比率を変化させたときのコアの比屈折率差分布を示す。図４はΔＧｅ／ΔＦ＝０．００１／０．００９のときの比屈折率差分布、図５はΔＧｅ／ΔＦ＝０．００２／０．００８のときの比屈折率差分布、図６はΔＧｅ／ΔＦ＝０．００３／０．００７のときの比屈折率差分布、図７はΔＧｅ／ΔＦ＝０．００４／０．００６のときの比屈折率差分布、図８はΔＧｅ／ΔＦ＝０．００５／０．００５のときの比屈折率差分布を示す。
【００５３】
（実施例２）
中心部にゲルマニウムを含み、外周部にフッ素を含む石英系ガラスからなるコアと、このコアの周囲にコアと同心円状に設けられた純粋石英ガラスからなるクラッドとを有するＧＩマルチモードファイバを作製した。
このＧＩマルチモードファイバを波長０．８５μｍにおいて最適化し、クラッドに対するコア中心の比屈折率差Δを０．０２とした。さらに、コアの直径を６２．５μｍ（コア半径ａ＝３１．２５μｍ）、クラッドの直径を１２５μｍとした。
また、Δ＝ΔＧｅ＋ΔＦとし、ΔＧｅ＝ΔｉｎとΔＦ＝Δｏｕｔとの比率を変化させた。
得られたＧＩマルチモードファイバの伝送帯域幅の波長依存性を調べた。結果を図９に示す。
【００５４】
図９の結果から、コアの中心部にゲルマニウム、外周部にフッ素を含むＧＩマルチモードファイバは、コアにゲルマニウムのみを含むＧＩマルチモードファイバよりも広い波長領域において、広い伝送帯域幅を有することが確認された。また、ΔＧｅ＝０．００２、０．００４としたものが最も良い特性を示すことが確認された。
【００５５】
また、図１０〜図１４に、ΔＧｅとΔＦとの比率を変化させたときのコアの比屈折率差分布を示す。図１０はΔＧｅ／ΔＦ＝０．００２／０．０１８のときの比屈折率差分布、図１１はΔＧｅ／ΔＦ＝０．００４／０．０１６のときの比屈折率差分布、図１２はΔＧｅ／ΔＦ＝０．００６／０．０１４のときの比屈折率差分布、図１３はΔＧｅ／ΔＦ＝０．００８／０．０１２のときの比屈折率差分布、図１４はΔＧｅ／ΔＦ＝０．０１０／０．０１０のときの比屈折率差分布を示す。
【００５６】
（実施例３）
中心部にリンを含み、外周部にフッ素を含む石英系ガラスからなるコアと、このコアの周囲にコアと同心円状に設けられた純粋石英ガラスからなるクラッドとを有するＧＩマルチモードファイバを作製した。
このＧＩマルチモードファイバを波長０．８５μｍにおいて最適化し、クラッドに対するコア中心の比屈折率差Δを０．０１とした。さらに、コアの直径を５０μｍ（コア半径ａ＝２５μｍ）、クラッドの直径を１２５μｍとした。
また、Δ＝ΔＰ＋ΔＦとし、ΔＰ＝ΔｉｎとΔＦ＝Δｏｕｔとの比率を変化させた。
得られたＧＩマルチモードファイバの伝送帯域幅の波長依存性を調べた。結果を図１５に示す。
【００５７】
図１５の結果から、コアの中心部にリン、外周部にフッ素を含むＧＩマルチモードファイバは、コアにリンのみを含むＧＩマルチモードファイバよりも広い波長領域において、広い伝送帯域幅を有することが確認された。また、ΔＰ＝０．００１、０．００２としたものが最も良い特性を示すことが確認された。
【００５８】
また、コアに少量のリンを添加することにより、レーリー散乱を下げる効果があり、これは特に短波長において有効である。さらに、コアの中心部は、リンを含む石英系ガラスから構成されているから、溶融粘度が低い。そのため、ＰＣＶＤやＭＣＶＤによってファイバ母材を製造する際に、母材の前駆体の多孔質体をコラプスし易いので、ファイバ母材を容易に製造することができる。
【００５９】
（実施例４）
中心部にリンを含み、外周部にフッ素を含む石英系ガラスからなるコアと、このコアの周囲にコアと同心円状に設けられた純粋石英ガラスからなるクラッドとを有するＧＩマルチモードファイバを作製した。
このＧＩマルチモードファイバを波長０．８５μｍにおいて最適化し、クラッドに対するコア中心の比屈折率差Δを０．０２とした。さらに、コアの直径を６２．５μｍ（コア半径ａ＝３１．２５μｍ）、クラッドの直径を１２５μｍとした。
また、Δ＝ΔＰ＋ΔＦとし、ΔＰ＝ΔｉｎとΔＦ＝Δｏｕｔとの比率を変化させた。
得られたＧＩマルチモードファイバの伝送帯域幅の波長依存性を調べた。結果を図１６に示す。
【００６０】
図１６の結果から、コアの中心部にリン、外周部にフッ素を含むＧＩマルチモードファイバは、コアにリンのみを含むＧＩマルチモードファイバよりも広い波長領域において、広い伝送帯域幅を有することが確認された。
【産業上の利用可能性】
【００６１】
本発明のＧＩマルチモードファイバは、最適波長が０．８５μｍ以下の波長においても適用可能である。
【図面の簡単な説明】
【００６２】
【図１】コアの異なる２つの領域に、それぞれ異なるドーパントを添加してなるファイバ屈折率プロファイルを示すグラフである。
【図２】コアに含まれるドーパントをそれぞれ、ゲルマニウム、リン、フッ素のみとしたＧＩマルチモードファイバに関して、屈折率プロファイルを表す上記の式（１）〜（４）における屈折率分布次数αの最適値αｏｐｔの波長依存性を示すグラフである。
【図３】ＧＩマルチモードファイバの伝送帯域幅の波長依存性を示すグラフである。
【図４】ΔＧｅとΔＦとの比率を変化させたときのコアの比屈折率差分布を示すグラフである。
【図５】ΔＧｅとΔＦとの比率を変化させたときのコアの比屈折率差分布を示すグラフである。
【図６】ΔＧｅとΔＦとの比率を変化させたときのコアの比屈折率差分布を示すグラフである。
【図７】ΔＧｅとΔＦとの比率を変化させたときのコアの比屈折率差分布を示すグラフである。
【図８】ΔＧｅとΔＦとの比率を変化させたときのコアの比屈折率差分布を示すグラフである。
【図９】ＧＩマルチモードファイバの伝送帯域幅の波長依存性を示すグラフである。
【図１０】ΔＧｅとΔＦとの比率を変化させたときのコアの比屈折率差分布を示すグラフである。
【図１１】ΔＧｅとΔＦとの比率を変化させたときのコアの比屈折率差分布を示すグラフである。
【図１２】ΔＧｅとΔＦとの比率を変化させたときのコアの比屈折率差分布を示すグラフである。
【図１３】ΔＧｅとΔＦとの比率を変化させたときのコアの比屈折率差分布を示すグラフである。
【図１４】ΔＧｅとΔＦとの比率を変化させたときのコアの比屈折率差分布を示すグラフである。
【図１５】ＧＩマルチモードファイバの伝送帯域幅の波長依存性を示すグラフである。
【図１６】ＧＩマルチモードファイバの伝送帯域幅の波長依存性を示すグラフである。
【図１】
2005107514.tif 000019
【図２】
2005107514.tif 000020
【図３】
2005107514.tif 000021
【図４】
2005107514.tif 000022
【図５】
2005107514.tif 000023
【図６】
2005107514.tif 000024
【図７】
2005107514.tif 000025
【図８】
2005107514.tif 000026
【図９】
2005107514.tif 000027
【図１０】
2005107514.tif 000028
【図１１】
2005107514.tif 000029
【図１２】
2005107514.tif 000030
【図１３】
2005107514.tif 000031
【図１４】
2005107514.tif 000032
【図１５】
2005107514.tif 000033
【図１６】
2005107514.tif 000034